(57)【要約】【課題】高い破断特性を有し、タイヤコードとの接着性に優れたタイヤ用ゴム組成物およびそれを用いた空気入りタイヤを提供すること。【解決手段】（ａ）天然ゴム５０質量部以上、（ｂ）スチレン−ブタジエン共重合体ゴム２０〜５０質量部、（ｃ）ブタジエンゴム０〜２０質量部（ただし、前記（ａ）成分、（ｂ）成分および（ｃ）成分の合計は１００質量部である）、（ｄ）窒素吸着比表面積が２０〜１００ｍ2／ｇのカーボンブラックを３０〜７０質量部、（ｅ）硫黄を下記規定量および（ｆ）ジチオジカプロラクタムを０．５〜４．０質量部含有し、前記（ｅ）成分および（ｆ）成分の質量比が、（ｅ）／（ｆ）として０．２〜０．８であることを特徴とするタイヤ用ゴム組成物と、好ましくはカーカス層（４）におけるカーカスを該ゴム組成物で被覆した空気入りタイヤ。【選択図】図１
2011016924.tif 000002
【特許請求の範囲】
【請求項１】
（ａ）天然ゴム５０質量部以上、（ｂ）スチレン−ブタジエン共重合体ゴム２０〜５０質量部、（ｃ）ブタジエンゴム０〜２０質量部（ただし、前記（ａ）成分、（ｂ）成分および（ｃ）成分の合計は１００質量部である）、（ｄ）窒素吸着比表面積が２０〜１００ｍ2／ｇのカーボンブラックを３０〜７０質量部、（ｅ）硫黄を下記規定量および（ｆ）ジチオジカプロラクタムを０．５〜４．０質量部含有し、前記（ｅ）成分および（ｆ）成分の質量比が、（ｅ）／（ｆ）として０．２〜０．８であることを特徴とするタイヤ用ゴム組成物。
【請求項２】
タイヤコードを被覆するために用いられることを特徴とする請求項１に記載のタイヤ用ゴム組成物。
【請求項３】
カーカスを被覆するために用いられることを特徴とする請求項２に記載のタイヤ用ゴム組成物。
【請求項４】
請求項１〜３のいずれかに記載のゴム組成物を使用した空気入りタイヤ。
【発明の詳細な説明】
【技術分野】
【０００１】
本発明は、タイヤ用ゴム組成物およびそれを用いた空気入りタイヤに関するものであり、詳しくは、高い破断特性を有し、タイヤコードとの接着性に優れたタイヤ用ゴム組成物およびそれを用いた空気入りタイヤに関するものである。
【背景技術】
【０００２】
タイヤに使用されるタイヤコード、とくにタイヤの骨格を形成するカーカスを被覆するゴム組成物は、高い破断特性およびカーカスとの接着性が求められる。また、走行時の発熱によりカーカスには熱的負荷が課されるため、高温時においてもその特性が損なわれないことが必要である。
下記特許文献１には、ジエン系ゴムと気相成長炭素繊維とを配合してなるカーカス被覆用ゴム組成物が開示されている。しかし、破断特性およびカーカスとの接着性については、今だ改善の余地があった。
【０００３】
なお、下記特許文献２〜３には、ジチオジカプロラクタムをタイヤ用途に使用する例が挙げられているが、特定のゴム成分の特定量、特定のカーボンブラックの特定量、ジチオジカプロラクタムの特定量、硫黄とジチオジカプロラクタムとの特定配合比を組み合わせ、本発明の効果を獲得することについては、何ら開示または示唆がない。
【先行技術文献】
【特許文献】
【０００４】
【特許文献１】特開２００７−２１１１９４号公報
【特許文献２】特開平８−２８３４６３号公報
【特許文献３】特開平９−２３５４１６号公報
【発明の概要】
【発明が解決しようとする課題】
【０００５】
本発明の目的は、高い破断特性を有し、タイヤコードとの接着性に優れたタイヤ用ゴム組成物およびそれを用いた空気入りタイヤを提供することにある。
【課題を解決するための手段】
【０００６】
本発明は以下のとおりである。
１．（ａ）天然ゴム５０質量部以上、（ｂ）スチレン−ブタジエン共重合体ゴム２０〜５０質量部、（ｃ）ブタジエンゴム０〜２０質量部（ただし、前記（ａ）成分、（ｂ）成分および（ｃ）成分の合計は１００質量部である）、（ｄ）窒素吸着比表面積が２０〜１００ｍ2／ｇのカーボンブラックを３０〜７０質量部、（ｅ）硫黄を下記規定量および（ｆ）ジチオジカプロラクタムを０．５〜４．０質量部含有し、前記（ｅ）成分および（ｆ）成分の質量比が、（ｅ）／（ｆ）として０．２〜０．８であることを特徴とするタイヤ用ゴム組成物。
２．タイヤコードを被覆するために用いられることを特徴とする前記１に記載のタイヤ用ゴム組成物。
３．カーカスを被覆するために用いられることを特徴とする前記２に記載のタイヤ用ゴム組成物。
４．前記１〜３のいずれかに記載のゴム組成物を使用した空気入りタイヤ。
【発明の効果】
【０００７】
本発明によれば、特定のゴム成分の特定量、特定のカーボンブラックの特定量、ジチオジカプロラクタムの特定量、硫黄とジチオジカプロラクタムとの特定配合比を組み合わせることにより、高い破断特性を有し、タイヤコードとの接着性に優れたタイヤ用ゴム組成物およびそれを用いた空気入りタイヤを提供することができる。
本発明のタイヤ用ゴム組成物は、とくにカーカスを被覆するのに有用である。
【図面の簡単な説明】
【０００８】
【図１】空気入りタイヤの一例の部分断面図である。
【発明を実施するための形態】
【０００９】
以下、本発明をさらに詳細に説明する。
【００１０】
以下、図面を参照しながら本発明をさらに詳細に説明する。
図１は、乗用車用の空気入りタイヤの一例の部分断面図である。
図１において、空気入りタイヤは左右一対のビード部１およびサイドウォール２と、両サイドウォール２に連なるトレッド３からなり、ビード部１、１間にゴム組成物により被覆されたカーカスが埋設されたカーカス層４が装架され、カーカス層４の端部がビードコア５およびビードフィラー６の廻りにタイヤ内側から外側に折り返されて巻き上げられている。また、トレッド３においては、カーカス層４の外側に、ベルト層７がタイヤ１周に亘って配置されている。
【００１１】
以下に説明する本発明のタイヤ用ゴム組成物は、タイヤコード、例えばスチールコードや繊維コードを被覆するのに有用であり、とくに繊維コードからなるカーカスを被覆するのに有用である。
【００１２】
（ゴム成分）
本発明で使用されるゴム成分は、（ａ）天然ゴム（ＮＲ）５０質量部以上、（ｂ）スチレン−ブタジエン共重合体ゴム（ＳＢＲ）２０〜５０質量部、（ｃ）ブタジエンゴム（ＢＲ）０〜２０質量部からなる。ただし、前記（ａ）成分、（ｂ）成分および（ｃ）成分の合計は１００質量部である。
さらに好ましいゴム成分の配合割合は、前記（ａ）成分が５０〜８０質量部、（ｂ）成分が２０〜４０質量部、（ｃ）成分が０〜１０質量部である。
【００１３】
（カーボンブラック）
本発明で使用される（ｄ）カーボンブラックは、窒素吸着比表面積（Ｎ２ＳＡ）（注：ＪＩＳ  Ｋ６２１７−２に準拠して測定）が２０〜１００ｍ2／ｇである必要がある。窒素吸着比表面積（Ｎ２ＳＡ）が２０ｍ2／ｇ未満では、補強性が低くなり好ましくない。逆に１００ｍ2／ｇを超えると、圧延加工性が悪化したり、発熱性が増大するため好ましくない。さらに好ましくは、窒素吸着比表面積（Ｎ２ＳＡ）が、２０〜８０ｍ2／ｇであるカーボンブラックである。
【００１４】
（ジチオジカプロラクタム）
本発明で使用される（ｆ）ジチオジカプロラクタム（ＤＴＤＣ）は、次の一般式（１）で表すことができる。
【００１５】
[化１]
2011016924.tif 000003
【００１６】
ジチオジカプロラクタム（ＤＴＤＣ）は、市販品を利用することができ、例えばラインヘミー社製のレノグランＣＬＤ−８０（ＥＰＤＭ中にＤＴＤＣ成分を８０％の割合で分散したもの）等が挙げられる。
【００１７】
（ゴム組成物の配合割合）
本発明のゴム組成物は、（ａ）天然ゴム５０質量部以上、（ｂ）スチレン−ブタジエン共重合体ゴム２０〜５０質量部、（ｃ）ブタジエンゴム０〜２０質量部（ただし、前記（ａ）成分、（ｂ）成分および（ｃ）成分の合計は１００質量部である）、（ｄ）窒素吸着比表面積が２０〜１００ｍ2／ｇのカーボンブラックを３０〜７０質量部、（ｅ）硫黄を下記規定量および（ｆ）ジチオジカプロラクタム０．５〜４．０質量部を含有し、前記（ｅ）成分および（ｆ）成分の質量比が、（ｅ）／（ｆ）として０．２〜０．８であることを特徴とする。
前記（ｄ）カーボンブラックの配合量が３０質量部未満では、補強性が低くなり好ましくない。逆に７０質量部を超えると、圧延加工性が悪化したり、発熱性が増大するため好ましくない。
前記（ｆ）ジチオジカプロラクタムの配合量が０．５質量部未満では、所望の効果が得られないため好ましくない。逆に４．０質量部を超えると破断特性およびタイヤコードとの接着性が悪化する。
前記（ｅ）硫黄および（ｆ）ジチオジカプロラクタムの質量比が０．２未満では、破断特性およびタイヤコードとの接着性が悪化する。０．８を超えると破断特性およびタイヤコードとの接着性が悪化する。
【００１８】
本発明のゴム組成物において、（ｄ）カーボンブラックの配合割合は、さらに好ましくは、４０〜６０質量部である。
また、（ｆ）ジチオジカプロラクタムの配合割合は、さらに好ましくは、０．５〜２．５質量部である。
また、さらに好ましい前記（ｅ）成分および（ｆ）成分の質量比は、（ｅ）／（ｆ）として０．３〜０．７である。
【００１９】
本発明に係るゴム組成物には、前記した成分に加えて、無機充填剤、補強用充填剤、加硫又は架橋剤、加硫又は架橋促進剤、各種オイル、老化防止剤、可塑剤などのタイヤ用ゴム組成物に一般的に配合されている各種添加剤を配合することができ、かかる添加剤は一般的な方法で混練して組成物とし、加硫又は架橋するのに使用することができる。本発明では、ジチオジカプロラクタムを加硫系（加硫剤、架橋剤、加硫促進剤、架橋促進剤等）の添加時に添加することができる。また本発明では、充填剤としてのシリカは添加してもしなくてもよい。これらの添加剤の配合量も、本発明の目的に反しない限り、従来の一般的な配合量とすることができる。また本発明のゴム組成物は従来の空気入りタイヤの製造方法に従って空気入りタイヤを製造するのに使用することができる。
【実施例】
【００２０】
以下、本発明を実施例および比較例によりさらに説明するが、本発明は下記例に制限されるものではない。
【００２１】
実施例１〜５および比較例１〜５
サンプルの調製
表１に示す配合（質量部）において、ジチオジカプロラクタム、加硫促進剤および硫黄を除く成分を１．７リットルのＢ型バンバリーミキサーで５分間混練した後、ミキサー外に放出させて室温冷却した。放出時の組成物の温度は、１５０℃であった。続いて、該組成物を同バンバリーミキサーに再度入れ、ジチオジカプロラクタム、加硫促進剤および硫黄を加えて混練し、ゴム組成物を得た。次に得られたゴム組成物を所定の金型中で１６０℃で１０分間および２０分間プレス加硫して加硫ゴム試験片を調製した。ゴム組成物および加硫ゴム試験片について、以下に示す試験法で物性を測定した。
【００２２】
粘度：ＪＩＳ  Ｋ６３００に準拠して１００℃にて測定した。比較例１の値を１００として、指数表示した。指数が大きいほど粘度が高いことを示す。
【００２３】
破断伸び：ＪＩＳ  Ｋ６２５１に準拠して、３号ダンベルにより室温または１００℃の環境下で測定した。比較例１の値を１００として、指数表示した。指数が大きいほど破断伸びに優れることを示す。
【００２４】
糸／ゴム接着性：レゾルシンホルマリン（ＲＦ）処理したポリエステルコード（１５００デニール、２本撚り）を、厚さ１２．５ｍｍ、幅１２．５ｍｍの未加硫シートでサンドイッチし、１６０℃、２０分の条件で加硫した。ついでＡＳＴＭ  Ｄ２２２９に準拠して、室温または１００℃の環境下において、そのサンプルからコードを引抜き、そのときの引抜力を評価した。比較例１の値を１００として、指数表示した。指数が大きいほど引抜力が高く、ポリエステルコードとゴム組成物との接着性に優れていることを示す。
【００２５】
【表１】
2011016924.tif 000004
【００２６】
＊１：ＮＲ（ＳＴＲ−２０）
＊２：ＳＢＲ（日本ゼオン（株）製、Ｎｉｐｏｌ １５０２）
＊３：ＢＲ（日本ゼオン（株）製、ＢＲ１２２０）
＊４：カーボンブラック（東海カーボン社製、商品名シースト３、窒素吸着比表面積（Ｎ２ＳＡ）＝７９ｍ2／ｇ）
＊５：カーボンブラック（東海カーボン社製、商品名シーストSO、窒素吸着比表面積（Ｎ２ＳＡ）＝４２ｍ2／ｇ）
＊６：カーボンブラック（東海カーボン社製、商品名シースト 6、窒素吸着比表面積（Ｎ２ＳＡ）＝１１７ｍ2／ｇ）
＊７：亜鉛華（正同化学工業（株）製、酸化亜鉛３種）
＊８：ステアリン酸（日油(株)製、ビーズステアリン酸ＹＲ）
＊９：老化防止剤（精工化学（株）製、オゾノン６Ｃ）
＊１０：硫黄（細井化学工業製、油処理硫黄）
＊１１：加硫促進剤（大内新興化学工業（株）製、ノクセラー）
＊１２：加硫促進剤（大内新興化学工業（株）製、ノクセラーＮＳ−Ｐ）
＊１３：ジチオジカプロラクタムＤＴＤＣ（ラインヘミー社製、レノグランＣＬＤ−８０（ＥＰＤＭ中にＤＴＤＣ成分を８０％の割合で分散したもの。表１ではレノグランＣＬＤ−８０量を記載した）
【００２７】
上記の表から明らかなように、実施例１〜５で調製されたゴム組成物は、特定のゴム成分の特定量、特定のカーボンブラックの特定量、ジチオジカプロラクタムの特定量、硫黄とジチオジカプロラクタムとの特定配合比を組み合わせているので、高い破断特性を有し、タイヤコードとの接着性にも優れている。また粘度も低く成形加工性に優れる。
これに対し、比較例１のゴム組成物は、ジチオジカプロラクタムを配合していないので、破断伸びおよび糸／ゴム接着性に改善が見られない。
比較例２のゴム組成物は、硫黄とジチオジカプロラクタムとの配合比が本発明で規定する下限を下回っているので、破断伸びおよび糸／ゴム接着性が比較例１と比べてもさらに悪化する結果となった。
比較例３のゴム組成物は、ＤＴＤＣ配合量が本発明で規定する上限を超えているので、破断伸びおよび糸／ゴム接着性が比較例１と比べてもさらに悪化する結果となった。
比較例４のゴム組成物は、硫黄とジチオジカプロラクタムとの配合比が本発明で規定する上限を超えているので、破断伸びおよび糸／ゴム接着性が比較例１と比べてもさらに悪化する結果となった。
比較例５のゴム組成物は、カーボンブラックの窒素吸着比表面積（Ｎ２ＳＡ）が本発明の範囲外であるので、粘度が上昇し、成形加工性が悪化た。
比較例６のゴム組成物は、ＮＲおよびＳＢＲの配合量が本発明の範囲外であるので、破断伸びおよび糸／ゴム接着性が比較例１と比べてもさらに悪化する結果となった。
【符号の説明】
【００２８】
１  ビード部
２  サイドウォール
３  トレッド
４  カーカス層
５  ビードコア
６  ビードフィラー
７  ベルト層
【図１】
2011016924.tif 000005